押出しソリッド本体を備えた三元触媒であって、10100重量の少なくとも1つのバインダ/マトリックス成分、590重量のゼオライトモレキュラシーブ、非ゼオライトモレキュラシーブ又はこれらのうち2つ以上の混合物、及び080重量の選択的に安定化したセリアを含む押出しソリッド本体を備えてなり、前記触媒が、少なくとも1つの貴金属と選択的に少なくとも1つの非貴金属を含んでなり、i前記少なくとも1つの貴金属が、前記押出しソリッド本体の表面上の少なくとも1つのコーティング層に収容されてなり、ii少なくとも1つの金属が、前記押出しソリッド本体の全体に渡って存在し、少なくとも1つの貴金属も前記押出しソリッド本体の表面上の1つ以上のコーティング層に収容されてなり、又はiii少なくとも1つの金属が前記押出しソリッド本体の全体に渡って存在し、前記押出しソリッド本体の表面に更に高い濃度で存在し、及び少なくとも1つの貴金属も前記押出しソリッド本体の表面上の1つ以上のコーティング層に収容されてなる、三元触媒。前記少なくとも1つの金属が、前記混合物にゼオライトモレキュラシーブ成分、非ゼオライトモレキュラシーブ成分又は前記ゼオライトモレキュラシーブと前記非ゼオライトモレキュラシーブ成分の少なくとも1つに結合される、請求項1に記載の触媒。前記押出しソリッド本体が、前記混合物にゼオライトモレキュラシーブ成分、非ゼオライトモレキュラシーブ成分又は前記ゼオライトモレキュラシーブと前記非ゼオライトモレキュラシーブ成分の少なくとも1つに結合される少なくとも1つの第1金属と、前記混合物にゼオライトモレキュラシーブ成分、非ゼオライトモレキュラシーブ成分又は前記ゼオライトモレキュラシーブと前記非ゼオライトモレキュラシーブ成分の少なくとも1つに結合される少なくとも1つの第2金属とを含んでなる、請求項2に記載の触媒。前記少なくとも1つの金属が、前記押出しソリッド本体の全体に渡って存在し、前記混合物に前記ゼオライトモレキュラシーブ成分、前記非ゼオライトモレキュラシーブ成分又は前記ゼオライトモレキュラシーブと前記非ゼオライトモレキュラシーブ成分の少なくとも1つに結合されないものであり、前記少なくとも1つの金属の大部分が前記押出しソリッド本体の表面に位置し、又は前記押出しソリッド本体上の1つ以上のコーティング層に存在し、前記押出しソリッド本体が、アルカリ金属、アルカリ土金属、ランタナイド又はこれらのうち2つ以上の混合物からなる群より選択される少なくとも1つの金属を含んでなるものである、請求項1~3の何れか一項に記載の三元触媒。前記貴金属が、Pt、Au、Ag、Ir、Ru、Rh、Pd及びOsからなる群より選択される、請求項1~4の何れか一項に記載の三元触媒。前記ランタナイド金属が、La、Pr及びCeからなる群より選択される、請求項4に記載の三元触媒。前記アルカリ金属が、Csである、請求項4に記載の三元触媒。前記押出しソリッド本体の全体に渡って存在するが、前記混合物に前記ゼオライトモレキュラシーブ成分、前記非ゼオライトモレキュラシーブ成分又は前記ゼオライトモレキュラシーブと前記非ゼオライトモレキュラシーブ成分の少なくとも1つに結合されないか、前記少なくとも1つの金属の大部分が前記押出しソリッド本体の表面に位置するか、前記押出しソリッド本体上の1つ以上のコーティング層に存在するか、アルカリ金属、アルカリ土金属、ランタナイド又はこれらのうち2つ以上の混合物からなる群より選択される少なくとも1つの金属を含む前記押出しソリッド本体の表面に更に高い濃度で存在する前記全体金属成分が、01~30重量である、請求項1~7の何れか一項に記載の三元触媒。前記押出しソリッド本体が、10100重量のコーディエライト、窒化物、炭化物、ホウ化物、合金、リチウムアルミノ珪酸塩、選択的にドーピングされたアルミナ、シリカソース、チタニア、ジルコニア、チタニアジルコニア、ジルコン及びこれらのうち2つ以上の混合物、080重量のスピネル、590重量のそれぞれが1つ以上の金属を選択的に含有するゼオライトモレキュラシーブ、非ゼオライトモレキュラシーブ又はこれらのうち2つ以上の混合物、080重量の選択的に安定化したセリア、及び025重量の無機繊維を含んでなる、請求項1~8の何れか一項に記載の三元触媒。前記押出しソリッド本体が、本的に、10100重量のコーディエライト、窒化物、炭化物、ホウ化物、合金、リチウムアルミノ珪酸塩、スピネル、選択的にドーピングされたアルミナ、シリカソース、チタニア、ジルコニア、チタニアジルコニア、ジルコン及びこれらのうち2つ以上の混合物、5090重量のそれぞれが1つ以上の金属を選択的に含有するゼオライトモレキュラシーブ、非ゼオライトモレキュラシーブ又はこれらのうち2つ以上の混合物、及び025重量の無機繊維からなる、請求項9に記載の三元触媒。前記押出しソリッド本体が、基本的に、10100重量のコーディエライト、窒化物、炭化物、ホウ化物、合金、リチウムアルミノ珪酸塩、選択的にドーピングされたアルミナ、スピネル、シリカソース、チタニア、ジルコニア、チタニアジルコニア、ジルコン及びこれらのうち2つ以上の混合物、5090重量のそれぞれが1つ以上の金属を選択的に含有するゼオライトモレキュラシーブ、非ゼオライトモレキュラシーブ又はこれらのうち2つ以上の混合物、2080重量の選択的に安定化したセリア、及び025重量の無機繊維からなる、請求項9に記載の三元触媒。ウォールフローフィルタの形態である、請求項1~11の何れか一項による三元触媒。前記ウォールフローフィルタの孔隙率が、3080である、請求項12に記載の三元触媒。請求項1~13の何れか一項による三元触媒媒煙フィルタであって、ウォールフローフィルタ構造として押出しソリッド本体を備えてなり、前記押出しソリッド触媒本体が、基本的に、1570重量のコーディエライト、窒化物、炭化物、ホウ化物、合金、リチウムアルミノ珪酸塩、スピネル、選択的にドーピングされたアルミナ、チタニア、ジルコニア、チタニアジルコニア、ジルコン及びこれらのうち2つ以上の混合物、020重量のシリカソース、550重量のそれぞれが1つ以上の金属を選択的に含有するゼオライトモレキュラシーブ、非ゼオライトモレキュラシーブ又はこれらのうち2つ以上の混合物、2080重量の選択的に安定化したセリア、及び020重量の無機繊維を含んでなり、前記押出しソリッド触媒本体が、少なくとも1つの貴金属と2つ以上の貴金属の組み合わせを含む1つ以上の層でコーティングされた、三元触媒媒煙フィルタ。請求項1~13の何れか一項による三元触媒であって、フロースルー構造として押出しソリッド本体を備えてなり、前記フロースルー構造が基本的に、1530重量のコーディエライト、窒化物、炭化物、ホウ化物、合金、リチウムアルミノ珪酸塩、スピネル、選択的にドーピングされたアルミナ、チタニア、ジルコニア、チタニアジルコニア、ジルコン及びこれらのうち2つ以上の混合物、020重量のシリカソース、5081重量のそれぞれが1つ以上の金属を選択的に含有するゼオライトモレキュラシーブ、非ゼオライトモレキュラシーブ又はこれらのうち2つ以上の混合物、及び020重量の無機繊維を含み、前記押出しソリッド触媒本体が、多数のγアルミナとパラジウムのみを担持する安定化したセリアの混合物、パラジウムとロジウムの混合物、白金とロジウムの混合物又は白金、パラジウムとロジウムの混合物を含む単一層でコーティングされる、三元触媒。前記少なくとも1つのバインダ/マトリックス成分が、コーディエライト、窒化物、炭化物、ホウ化物、合金、リチウムアルミノ珪酸塩、スピネル、選択的にドーピングされたアルミナ、シリカソース、チタニア、ジルコニア、チタニアジルコニア、ジルコン及びこれらのうち2つ以上の混合物からなる群より選択される、請求項1~15の何れか一項に記載の三元触媒。前記スピネルがMgAl2O4であるか、前記MgがCo、Zr、Zn又はMnからなる群よりの金属で部分的に置換された、請求項1~16の何れか一項に記載の三元触媒。前記シリカソースが、シリカ、シリカゾル、石英、溶融又は無定形のシリカ、珪酸ナトリウム、無定形のアルミノ珪酸塩、アルコキシシラン、シリコン樹脂バインダ、クレー、タルク又はこれらのうち2つ以上の混合物である、請求項16又は17に記載の三元触媒。前記クレーが、フラー土、セピオライト、ヘクトライト、スメクタイト、カオリン及びこれらのうち2つ以上の混合物からなる群より選択される、請求項18に記載の三元触媒。前記無機繊維が、炭素繊維、ガラス繊維、金属繊維、ホウ素繊維、アルミナ繊維、シリカ繊維、シリカアルミナ繊維、炭化珪素繊維、チタン酸カリウム繊維、ホウ酸アルミニウム繊維及びセラミック繊維からなる群より選択される、請求項16~19の何れか一項に記載の三元触媒。前記ゼオライトモレキュラシーブ又は非ゼオライトモレキュラシーブが、下記のフレームワーク形態のコード:国際ゼオライト協会の構造委員会により定義されたABW、AEL、AET、AFG、AFI、AFO、AFR、AFS、AFY、AHT、AST、ASV、ATN、ATO、ATS、ATV、AWO、AWW、BCT、BEA、BEC、BIK、BOF、BOG、BPH、BRE、BSV、CAN、CAS、CFI、CGF、CGS、CHI、CLO、CON、CZP、DAC、DFO、DOH、DON、EMT、EON、ETR、EUO、EZT、FAR、FAU、FER、FRA、GIU、GME、GON、HEU、IFR、IMF、ITH、ITR、IWS、IWV、IWW、JBW、JRY、LIO、LIT、LOS、LOV、LTF、LTL、LTN、MAR、MAZ、MEI、MEL、MEP、MFI、MFS、MOR、MOZ、MRE、MSE、MOS、MTF、MTN、MTT、MTW、MWW、NAB、NAT、NES、NON、NPO、OBW、OFF、OSI、OSO、PAR、PON、RON、RRO、RSN、RTE、RUT、RWR、RWY、SAO、SAS、SBE、SBS、SBT、SFE、SFF、SFG、SFH、SFN、SFO、SFS、SGT、SOD、SOF、SOS、SSF、SSY、STF、STI、STO、STT、STW、SVR、SZR、TER、TOL、TON、TUN、UOS、UOZ、USI、UTL、VET、VFI、VSV、WEI又はWEN及びこれらのうち2つ以上の混合物を有する、請求項1~20の何れか一項に記載の三元触媒。前記ゼオライトモレキュラシーブが、ZSM5、ベータ、フェリエライト及びこれらのうち2つ以上の混合物からなる群より選択される、請求項1~21の何れか一項に記載の三元触媒。前記ゼオライトモレキュラシーブが、10以上のシリカアルミナ比を有するアルミノ珪酸塩ゼオライトである、請求項1~22の何れか一項に記載の三元触媒。前記ゼオライトモレキュラシーブ又は非ゼオライトモレキュラシーブは、1つ以上の置換フレームワーク金属を含む同形体である、請求項21~23の何れか一項に記載の三元触媒。前記非ゼオライトモレキュラシーブが、リン酸アルミニウムである、請求項21に記載の三元触媒。前記セリアが、前記セリアの熱安定性を向上させるために、少なくとも1つの非セリウム成分で安定化される、請求項1~25の何れか一項に記載の三元触媒。請求項1~26の何れか一項に記載の三元触媒であって、前記少なくとも1つの金属が、それぞれa前記押出しソリッド本体の全体に渡って存在し、b前記押出しソリッド本体の表面で更に高い濃度で存在し、c前記押出しソリッド本体の表面上の1つ以上のコーティング層に収容されてなり、前記ii、又は前記iiiにおける金属が、他の位置に存在する前記少なくとも1つの金属と異なるウォールフローフィルタ。ゼオライトモレキュラシーブ、非ゼオライトモレキュラシーブ又はこれらのうち2つ以上の混合物を含んでなり、前記少なくとも1つの金属が、前記混合物に前記ゼオライトモレキュラシーブ、前記非ゼオライトモレキュラシーブ又は前記ゼオライトモレキュラシーブと前記非ゼオライトモレキュラシーブのうち少なくとも1つと結合される、請求項1~27の何れか一項に記載の三元触媒。前記ゼオライトモレキュラシーブ、非ゼオライトモレキュラシーブ又はこれら2つ以上の混合物内の2つのモレキュラシーブのうち少なくとも1つと結合されている前記各少なくとも1つの金属が、遷移金属、ランタナイド又はこれらのうち2つ以上の混合物からなる群より選択される1つ以上の金属を含んでなる、請求項28に記載の三元触媒。前記遷移金属が、Cu、Pd及びAgからなる群より選択される、請求項29に記載の三元触媒。前記混合物内で前記ゼオライトモレキュラシーブ成分、前記非ゼオライトモレキュラシーブ成分又は前記ゼオライトモレキュラシーブ成分と前記非ゼオライトモレキュラシーブ成分のうちの少なくとも1つと結合されている前記少なくとも1つの金属で全体金属含有量が、01~20重量である、請求項28、29又は30に記載の三元触媒。請求項1~31の何れか一項による三元触媒を製造する方法であって、粉末の出発物質を混合してソリッド押出し本体を形成し、前記粉末の出発物質が、少なくとも1つのバインダ/マトリックス成分又はこれの1つ以上の前駆体、少なくとも1つの金属に結合されるゼオライトモレキュラシーブ、非ゼオライトモレキュラシーブ又はこれらのうち2つ以上の混合物、選択的に安定化したセリア、及び選択的な少なくとも1つの金属化合物、選択的無機繊維、選択的に添加された有機補助剤であり、少なくとも1つの金属の金属塩を選択的に含有する酸又はアルカリ水溶液でプラスチック化合物内に混合物を形成するように、混合及び/又は混練を通じて処理し、前記混合物が触媒本体に押し出し、前記触媒本体を乾燥させ、ソリッド押出し本体を形成するために焼成し、前記ソリッド押出し本体が、10100重量の少なくとも1つのバインダ/マトリックス成分、及び590重量のゼオライトモレキュラシーブ、非ゼオライトモレキュラシーブ又はこれらのうち2つ以上の混合物、及び080重量の選択的に安定化したセリアを含有するように前記出発物質の比率を選択し、前記ソリッド押出し本体の表面を少なくとも1つの貴金属でコーティングし、選択的に前記ソリッド押出し本体の表面を少なくとも1つの金属で含浸することを含んでなる、製造方法。固定型発生源又は車両の内燃機関から発生した排気ガスを処理する方法であって、前記排気ガスを請求項1~31の何れか一項による三元触媒と接触させることを含んでなる、方法。請求項1~39の何れか一項による三元触媒を含んでなる、内燃機関用排気システム。内燃機関及び請求項34による排気システムを備えてなる、車両。